(57)【要約】【課題】炭化ホウ素含有セラミックス部材同士を、簡便な方法で、かつ、接合強度が１００ＭＰａ以上の極めて高い強度をもって接合することができる新規な技術の提供。【解決手段】炭化ホウ素を含有してなる各セラミックス部材同士が、接合層を介して一体化されてなり、かつ、接合した部分の強度が１００ＭＰａ以上である炭化ホウ素含有セラミックス接合体。【選択図】図１
2012072044.tif 000002
【特許請求の範囲】
【請求項１】
炭化ホウ素を含有してなる各セラミックス部材同士が、接合層を介して一体化されてなり、かつ、接合した部分の強度が１００ＭＰａ以上であることを特徴とする炭化ホウ素含有セラミックス接合体。
【請求項２】
前記接合層を構成する主成分が金属であって、該接合層において、各セラミックス部材の表面に亀裂或いは気孔が存在し、これらの内部まで上記金属が浸透しており、そのアンカー効果によってセラミックス部材同士が強固に一体化されている請求項１に記載の炭化ホウ素含有セラミックス接合体。
【請求項３】
前記金属がアルミニウムである請求項２に記載の炭化ホウ素含有セラミックス接合体。
【請求項４】
前記亀裂或いは気孔の幅が１μｍ以下である請求項２又は３に記載の炭化ホウ素含有セラミックス接合体。
【請求項５】
前記亀裂或いは気孔のアスペクト比が５以上である請求項２〜４のいずれか１項に記載の炭化ホウ素含有セラミックス接合体。
【請求項６】
前記接合層の厚みが１〜１，０００μｍであり、かつ、該接合層は、アルミニウムと炭化ホウ素とが混在している状態を有する請求項１〜５のいずれか１項に記載の炭化ホウ素含有セラミックス接合体。
【請求項７】
前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウム、のいずれかが存在する請求項６に記載の炭化ホウ素含有セラミックス接合体。
【請求項８】
前記接合層の厚みが、１〜１００μｍである請求項６に記載の炭化ホウ素含有セラミックス接合体。
【請求項９】
請求項１〜８のいずれか１項に記載の炭化ホウ素含有セラミックス接合体の製造方法であって、前記炭化ホウ素を主成分とするセラミックス部材同士を接合させる部分に、アルミニウム或いはアルミニウム化合物を主成分とする、箔、ペースト及び蒸着層のいずれかを接合材として、その厚みが１，０００μｍ以下となる範囲で介在させ、この状態で保持して上記セラミックス部材同士を、真空条件下で、少なくとも接合させる部分を６００℃以上１，２００℃よりも低い温度で加熱することを特徴とする炭化ホウ素含有セラミックス接合体の製造方法。
【請求項１０】
請求項１〜８のいずれか１項に記載の炭化ホウ素含有セラミックス接合体の製造方法であって、前記炭化ホウ素を主成分とするセラミックス部材同士を接合させる部分に、アルミニウム或いはアルミニウム化合物を主成分とする、箔、ペースト及び蒸着層のいずれかを接合材として、その厚みが１，０００μｍ以下となる範囲で介在させ、この状態で保持して上記セラミックス部材同士を、不活性雰囲気中、少なくとも接合させる部分を６００℃〜１，５００℃の温度で加熱することを特徴とする炭化ホウ素含有セラミックス接合体の製造方法。
【請求項１１】
請求項１〜８のいずれか１項に記載の炭化ホウ素含有セラミックス接合体の製造方法であって、前記炭化ホウ素を主成分とするセラミックス部材同士を接合させる部分に、アルミニウム或いはアルミニウム化合物を主成分とする、箔、ペースト及び蒸着層のいずれかを接合材として、その厚みが１，０００μｍ以下となる範囲で介在させ、この状態で保持して上記セラミックス部材同士を、大気中で、少なくとも接合させる部分を６００℃以上８００℃よりも低い温度で加熱することを特徴とする炭化ホウ素含有セラミックス接合体の製造方法。
【請求項１２】
前記接合材が、純アルミニウムに、銅、マンガン、マグネシウム、ケイ素および亜鉛のいずれかを含んでなるアルミニウム合金である請求項９〜１１のいずれか１項に記載の炭化ホウ素含有セラミックス接合体の製造方法。
【発明の詳細な説明】
【技術分野】
【０００１】
本発明は、部材を接合して大型化させてなり、かつ、高い接合強度を示す炭化ホウ素含有セラミックス接合体及び該接合体の製造方法に関する。さらに詳しくは、炭化ホウ素を含有するセラミックス製の小型部材同士を強固に接合し、高い接合強度で一体化し、高速で稼働する場合や、化学的な反応が起こりうる環境下で使用する用途に適用可能な、大型化した炭化ホウ素含有セラミックス部材を提供する技術に関する。なお、本発明でいう「炭化ホウ素含有セラミックス」とは、炭化ホウ素を焼結助剤として数質量％添加してなる炭化ケイ素セラミックスから、炭化ホウ素を高い含有率で含む、所謂、高純度炭化ホウ素セラミックスの範囲までのセラミックスを意味する。
【背景技術】
【０００２】
セラミックスは、金属材料と比較して軽量で硬く、高い弾性率を示す材料であることから、構造用部材として工業製品に幅広く応用されている。その一つに炭化ホウ素含有セラミックスがあるが、実用セラミックスの中で最高の硬さと最高の軽量性（かさ密度：２．５ｇ／ｃｍ3）を有し、例えば、高速で稼働する機械部材の構造材料等としての利用が期待されている。近年、常圧焼結で、理論密度の９５％以上の高密度焼結体を得る方法が開発され（特許文献１参照）、緻密質炭化ホウ素セラミックスを安価に安定して提供することが可能になったことから、今後、炭化ホウ素セラミックの広範な利用が期待されている。一方、近年、稼働する機械部材の大型化は目覚しく、例えば、セラミックス材料が適用されている半導体製造装置用の露光装置では、シリコンウエハのサイズアップによって、稼働する機械部材であるステージも年々大型化しており、使用されるセラミック材料も、広い面積を有するものが要求されてきている。かかる要求に応えるためには、セラミックス製造工程における工業施設や加工機を大型化することが必要になるが、この場合は、多大な設備投資を伴い、製品の経済性が損なわれるという極めて重大な実用上の課題を生じる。
【０００３】
このような状況下、小型のセラミックス部材を作製し、得られた複数の小型のセラミックス部材同士を接合して一体化し、大型化することで、低コストで優れた特性を示す大型部品を製造する技術が注目され、後述するように、様々な研究機関や企業にて研究開発がされている。しかし、セラミックス製の小型部材同士を強固に接合し、高い接合強度で一体化することは難しく、特に、炭化ホウ素含有セラミックスの適用が期待される、高速で稼働する機械部材に用いる場合には、より高い接合強度が要求されるため、より優れた接合技術の確立が待望されている。
【０００４】
従来より、セラミックス部材同士を接合してセラミックス構造体とする方法としては、各種のロウ材を介して接合させることや、ガラスを介して接合させることが行われている。例えば、特許文献２では、セラミックスの種類に応じて適切な接合強度を得るために、金属とセラミックスとの接合を、銀−銅−インジュウム系活性金属ロウを用いて行うことを提案している。また、特許文献３では、同種又は異種のセラミックスを接合する際に用いる、アルミニウム及びケイ素のオキシナイトライドガラスから、実質的なセラミックス接合用接着組成物を提案している。
【０００５】
また、特許文献４では、接合すべき面を６６０℃以上に加熱し、アルミニウム材を介してセラミックス構造体を加熱或いは加圧接合することを提案している。更に、特許文献５では、セラミックス焼結体の接合部分を、該セラミックスと同質化する接合方法を提案している。具体的には、アルミナ基板の間に金属アルミニウムを挟んで、加熱後、金属アルミニウムが基板と同様のアルミナになるように酸化処理することを提案している。また、特許文献６では、アルミニウム又はアルミニウム合金からなる部材と、セラミックスとを接合層を介して接合した接合体を提案しており、該接合層の強度は、接合層中に生成された金属間化合物の量に依存すること、金属間化合物の量は、接合層中に含まれるアルミ母相の銅の含有量を規定することで制御できることが開示されている。上記セラミックスとしては、窒化ケイ素、炭化ケイ素、サイアロン、ジルコニアが挙げられている。
【０００６】
特許文献７では、エンジニアリングセラミックスとして高い特性を示す窒化ケイ素セラミックスを強固に接合させるために、接合面がともに嵌め合いとなる形状を有する小型部材を作製し、嵌め合い部にケイ素を含むペーストを充填し、ケイ素を窒素中で窒化ケイ素とすることで接合を行う方法を提案している。
【先行技術文献】
【特許文献】
【０００７】
【特許文献１】特開２００９−２１５０９１号公報
【特許文献２】特開２００３−２２５５８５号公報
【特許文献３】特開昭６２−１２８９７５号公報
【特許文献４】特開平９−１４２９４８号公報
【特許文献５】特開平６−１１５００９号公報
【特許文献６】特開平８−２０６８７５号公報
【特許文献７】特開２００８−１８４３５２号公報
【発明の概要】
【発明が解決しようとする課題】
【０００８】
しかしながら、上述した種々の従来技術では、それぞれ、下記に述べるような課題があった。また、本発明が目的とする炭化ホウ素含有セラミックス部材同士の接合についての検討は、殆どなされていない。このため、半導体製造装置用の露光装置におけるシリコンウエハを載せて使用するステージのような、高速で稼働する機械部材にも利用が可能な、高い接合強度で一体化してなる大型の炭化ホウ素含有セラミックス製部材を提供できる接合技術の開発が待望されている。この場合に求められる高い接合強度とは、接合した部分の強度が１００ＭＰａ以上、さらに好ましくは２００ＭＰａ以上である。
【０００９】
前述した特許文献２に記載の技術で用いられるロウ材は、銀−銅−インジュウム系であり、接合強度を検討する以前の問題として、ロウ材の主成分の銀は貴金属であるため、大型のセラミックス構造部材の接合用としては、コスト面から、実用化が難しい。これに対し、前述の特許文献３に記載の技術では、コスト面で有利なオキシナイトライドガラスを接合材として用いており、炭化ホウ素にも適用が可能であるとされている。しかしながら、炭化ホウ素の主成分であるホウ素は、ガラス成分に容易に混入するため、接合部分等の特性が著しく変質し、一体化してなる大型部材の材質が均質なものにならないと考えられる。
【００１０】
さらに、特許文献４及び５に記載の技術は、いずれも、アルミナ系セラミックスの接合にアルミニウムを使用することを特徴とするものであり、これらの文献では、それ以外のセラミックスの接合、特に炭化ホウ素含有セラミックス部材同士を接合することに関しての検討は、なされていない。特許文献６も、アルミニウム又はアルミニウム合金からなる部材と、セラミックスとを接合することに関する技術であり、炭化ホウ素含有セラミックス部材同士の接合について、検討されていない。また、高いせん断強度が示されているものの、本発明が目的とする接合強度には及ばない。さらに、この技術では、セラミックスの接合面にはメタライズ処理が必要であり、小型部材を複数組み合わせて一体化して大型化することを考えると、その実施化には極めて高いプロセスコストが必要になると考えられる。また、特許文献７の技術では、セラミックス同士の強固な結合を実現するために、セラミックスの向かい合う接合面を、互いに嵌め合いとなる形状とすることが必要となるため煩雑であり、セラミックス部材のフラットな面同士で強く接合できる技術が望まれる。さらに、この技術では、窒化ケイ素を主成分とするセラミックスの接合に、ケイ素を主成分としたペーストを用い、そのペーストを、乾燥・窒素雰囲気で窒化する工程を必要としており、この点からも高コスト化は避けられず改善の余地があった。
【００１１】
従って、本発明の目的は、炭化ホウ素含有セラミックス部材同士を、簡便な方法で、かつ、接合強度が１００ＭＰａ以上の極めて高い強度をもって接合することができる新規な技術を提供することにある。本発明の目的は、高速で稼働する機械部材にも利用することが可能な、極めて高い接合強度で接合され一体化されてなる、大型或いは複雑な形状の炭化ホウ素含有セラミックス部材を、特殊な材料を用いることなく、簡便な方法で経済的に提供することで、機能性に優れた素材である炭化ホウ素含有セラミックスの広範な利用を可能にすることである。
【課題を解決するための手段】
【００１２】
上記の目的は、下記の本発明によって達成される。すなわち、本発明は、炭化ホウ素を含有してなる各セラミックス部材同士が、接合層を介して一体化されてなり、かつ、接合した部分の強度が１００ＭＰａ以上であることを特徴とする炭化ホウ素含有セラミックス接合体を提供する。
【００１３】
上記炭化ホウ素含有セラミックス接合体の好ましい形態としては、下記のものが挙げられる。前記接合層を構成する主成分が金属であって、該接合層において、各セラミックス部材の表面に亀裂或いは気孔が存在し、これらの内部まで上記金属が浸透しており、そのアンカー効果によってセラミックス部材同士が強固に結合されていること。前記金属がアルミニウムであること。前記亀裂或いは気孔の幅が１μｍ以下であること。前記亀裂或いは気孔のアスペクト比が５以上であること。前記接合層の厚みが１〜１，０００μｍであり、かつ、該接合層が、アルミニウムと炭化ホウ素とが混在している状態を有すること。前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウムの、いずれかが存在する状態であること。前記接合層の厚みが、１〜１００μｍであること。
【００１４】
上記の別の実施形態は、上記の炭化ホウ素含有セラミックス接合体の製造方法を提供するが、その加熱雰囲気によって、強度に優れる炭化ホウ素含有セラミックス接合体が得られる加熱温度の範囲が異なる。これらの条件として、下記（１）〜（３）の３つの形態が挙げられる。
前記炭化ホウ素を主成分とするセラミックス部材同士を接合させる部分に、アルミニウムを主成分とする、箔、ペースト及び蒸着層のいずれかを接合材として、その厚みが１，０００μｍ以下となる範囲で介在させ、この状態で保持して上記セラミックス部材同士を、
（１）真空条件下で、少なくとも接合させる部分を６００℃以上１，２００℃よりも低い温度で加熱するか、
（２）不活性雰囲気中、少なくとも接合させる部分を６００℃〜１，５００℃の温度で加熱するか、
（３）大気中で、少なくとも接合させる部分を６００℃以上８００℃よりも低い温度で加熱すること
を特徴とする炭化ホウ素含有セラミックス接合体の製造方法。
【００１５】
なお、上記において、「アルミニウムを主成分とする」とは、例えば、９０質量％以上のアルミニウムを含んでなるものを意味する。したがって、上記接合材としては、純アルミニウム、或いは、純アルミニウムに、銅、マンガン、マグネシウム、ケイ素および亜鉛のいずれかを含むアルミニウム合金が挙げられる。
【発明の効果】
【００１６】
本発明によれば、炭化ホウ素含有セラミックス部材同士を、簡便な方法で、かつ、接合強度が１００ＭＰａ以上の高い強度をもって接合することが可能となり、高速で稼働する機械部材にも利用が可能な、極めて高い接合強度で接合して一体化されてなる、大型或いは複雑な形状の炭化ホウ素含有セラミックス部材が提供される。本発明によれば、これらの炭化ホウ素含有セラミックス部材を、特殊な材料を用いることなく、簡便な方法で経済的に提供することで、機能性に優れた素材である炭化ホウ素含有セラミックスの広範な利用を可能にすることができる。ここで接合強度とは、接合体が示す強度を総称している。
【図面の簡単な説明】
【００１７】
【図１】本発明の接合体を製造する際の、セラミックス部材同士の間に接合材を配置した状態の断面を示す模式図。
【図２】本発明の接合体を構成する接合層のＳＥＭ写真の図である。
【発明を実施するための形態】
【００１８】
以下、本発明の好ましい実施の形態を挙げて、本発明を詳細に説明する。本発明者らは、上記した従来技術の課題を解決すべく鋭意検討の結果、炭化ホウ素含有セラミックス部材同士の間に、アルミニウム或いはアルミニウム化合物を主成分とする、箔、ペースト及び蒸着層を介在させて、微少量のアルミニウムを介在させた状態で部材同士を保持して、加熱雰囲気にもよるが、６００℃以上の温度で加熱することで、接合強度が１００ＭＰａ以上である強固な接合状態を実現できることを見出して、本発明に至った。
【００１９】
ここで、部材同士の接合強度が１００ＭＰａ以上であることは、その接合部分が、炭化ホウ素含有セラミックス自体の強度と、使用上ほぼ同じレベルであることを意味する。従って、このような接合状態で一体化されて、大型化或いは多様な形状とされた炭化ホウ素含有セラミックス接合体は、その強度において、接合処理をすることなく、炭化ホウ素含有セラミックス自体で作製された大型化あるいは多様な形状とされた部材と遜色がない。
【００２０】
上記した方法によって、接合強度が１００ＭＰａ以上の強固な接合状態を有する炭化ホウ素含有セラミックス接合体となる理由は定かではないが、本発明者らは、以下のように考えている。炭化ホウ素含有セラミックス部材同士の間に介在させたアルミニウムは、炭化ホウ素との濡れ性が良好なものであることから、容易に接合面に均一にいきわたらせることができると考えられる。また、アルミニウムは、炭化ホウ素と様々な化合物を形成し、アルミニウムホウ化物、アルミニウムと炭素とホウ素の化合物を形成する。このため、炭化ホウ素含有セラミックス部材の間に、例えば、アルミニウムを９０質量％以上含んでなる、箔、ペースト及び蒸着層のいずれかを接合材とし、これを微少量で介在させ、この状態を保持しながら、アルミニウムの融点以上の温度で加熱すると、微少量のアルミニウムが、その接合面に均一な状態にいきわたり、炭化ホウ素とアルミニウムが反応して、これらが混在する接合層が形成されるものと考えられる。すなわち、該接合層では、アルミニウムの状態で存在するのではなく、ホウ化アルミニウムや炭ホウ化アルミニウム等が生成されて、アルミニウムが炭化ホウ素と融合し、これらが混在した状態になる結果、この接合層を介して炭化ホウ素同士が強固に接合することとなり、母材である炭化ホウ素のみからなるセラミックスの強度にほぼ近い１００ＭＰａ以上という接合強度を示す、従来の技術では到底得られなかった炭化ホウ素含有セラミックス接合体とできたものと推論している。
【００２１】
上記のことを検証するため、本発明者らは、接合材として好適なアルミニウムを用いてなる本発明の炭化ホウ素含有セラミックス接合体の接合部分について検討を行った。この点についての詳細は後述するが、上記接合体の接合層の微細構造を、ＳＥＭ（走査型電子顕微鏡）を使って観察した。その結果、得られたＳＥＭ写真の図を、図２−１〜図２−３に示したが、被接合体である炭化ホウ素焼結体の接合面に、例えば、１，０００ｎｍ（１μｍ）以下の無数の亀裂或いは気孔や、アスペクト比が５以上と大きい亀裂或いは気孔が存在し、さらに、これらの亀裂或いは気孔の極めて細い内部先端にまで、アルミニウムが浸透して接合層が形成されていることを確認した。このことから、本発明の炭化ホウ素含有セラミックス接合体は、アルミニウムと炭化ホウ素とが融合して強固に接合するとともに、その接合時に、炭化ホウ素焼結体の接合面に生じる無数のナノレベルの亀裂或いは気孔内に、浸透性のよいアルミニウムが極めて細い部分にまで入り込み、この結果、アルミニウムがヘアークラックを埋めつつ強固な結合を生じさせ（所謂、アンカー効果）、炭化ホウ素含有セラミックス接合体の接合部分に、従来、達成できなかった極めて高い接合強度を発現できたものと考えられる。
【００２２】
さらに、上記のようにして形成されている接合層の形成成分について詳細な検討を行った。その結果、接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウムのいずれかが存在していることを確認した。
【００２３】
以下、本発明の炭化ホウ素含有セラミックス接合体の構成について説明する。まず、接合する際に用いる炭化ホウ素を含有する各セラミックス部材は、用途によって異なり、炭化ホウ素の含有量の異なるものを適宜に選択して使用すればよい。例えば、比較的高い靱性値を要求される用途では、炭化ホウ素を１〜３質量％含有する炭化物、代表的には炭化ケイ素を主成分とするセラミックス部材を用いることが好ましい。また、高速で稼働し、高い位置精度が求められる用途では、炭化ホウ素含有量が高い組成領域のもの、例えば、炭化ホウ素含有量として８０質量％の値を示すセラミックス部材を用いることが好ましい。例えば、各炭化ホウ素含有セラミックス部材に、理論密度の９５質量％以上の高密度セラミックスを使用すれば、得られる炭化ホウ素含有セラミックス接合体は、様々な用途にも利用できる、軽量で硬く、高い弾性率を示し、しかも大型のものとなる。炭化ホウ素含有セラミックス部材の形状も、その一部に、できるだけ平坦な接合面をそれぞれ設けることが好ましいが、それ以外は制約を受けることなく、目的とする大型或いは複雑な形状の接合体の形状に合わせて自由に設計することができる。
【００２４】
上記した本発明の炭化ホウ素含有セラミックス接合体は、下記の本発明の製造方法によって、特殊な材料や装置を用いることなく、簡易にかつ安定して得ることができる。以下、本発明の製造方法について、詳細に説明する。本発明の製造方法では、まず、上記した接合させるための複数の炭化ホウ素含有セラミックス部材を用意し、これら部材の接合面にアルミニウムを含む接合材を介在させて、この状態で互いの部材が保持されるようにし、さらに、少なくとも接合させる部分を加熱することで接合体を得る。本発明では、前記したように、この結果起こる、炭化ホウ素含有セラミックス部材を構成している炭化ホウ素と、接合材を構成しているアルミニウムとの界面反応を利用し、炭化ホウ素含有セラミックス部材同士を強固に接合させることで、本発明の接合体を得る。
【００２５】
上記で使用する接合面に介在させる接合材としては、アルミニウムを主成分として含んでなる（例えば、９０質量％以上、さらには９９％以上含有）、箔、ペースト及び蒸着層のいずれかを、その厚みが１，０００μｍ以下となる範囲で、より好ましくは１００μｍ以下、さらには、５０μｍ以下の範囲で用いるとよい。その下限値は、５μｍ以上、少なくとも数μｍの厚みで設けることが好ましい。本発明者らの検討によれば、接合面に介在させるアルミニウムの量は、あまり多過ぎると本発明で目的とするまでの高い接合強度を得ることができない。具体的なものとしては、例えば、５０μｍ或いは１００μｍ程度の厚みを有する、市場から得られる、所謂アルミ箔を、接合する部分に介在させることが好ましい。接合部分に介在させるその他の方法としては、下記の方法が挙げられる。炭化ホウ素含有セラミックス部材の接合面に、アルミニウム粉末を有機溶剤等の液媒体に分散させてなるペースト状のものを上記範囲の厚みに塗布する方法や、上記接合面に上記範囲の厚みで、アルミニウムを蒸着させて蒸着層を形成する方法や、溶射させてアルミニウムを介在させる方法が挙げられる。本発明で用いる接合材は、様々なアルミニウムの純度を有する材料であっても用いることができるが、アルミニウムの純度は高い方が好ましい。例えば、アルミニウムを９０質量％以上の範囲で含むことが望ましい。しかし、本発明はこれに限定されず、アルミニウム以外のその他の成分として、例えば、マンガン、マグネシウム、ケイ素、亜鉛などを含むものも用いることができる。
【００２６】
上記したような方法によって、炭化ホウ素含有セラミックス部材同士の接合面にアルミニウムを含む接合材を介在させた後、カーボンや耐熱性の金属等の冶具で、この状態が保持されるようにして固定する。固定する際に、部材同士を圧着してもよいし、接合時に製品がズレたり、動かない範囲で無負荷の状態で保持してもよい。本発明では、次に、この状態で少なくとも接合させる部分を加熱して、炭化ホウ素含有セラミックス部材同士を接合させる。以下、加熱する条件について説明する。
【００２７】
本発明者らは、加熱条件について詳細な検討を行う過程で、本発明において特に重要なことは、加熱の際に、炭化ホウ素含有セラミックス部材同士を接合させる部分に、多くなり過ぎない僅少量のアルミニウムを介在させることであることを見い出した。したがって、その加熱条件については、その温度が、アルミニウムの融点以上であればよく、特に詳細に規定する必要はない。しかし、より強固な接合を実現するためには、温度以外の加熱条件に応じて、好適な温度範囲で加熱すればよいことがわかった。すなわち、まず、加熱雰囲気は、真空条件下、不活性雰囲気中（Ａｒ又はＮ2）、或いは、大気中のいずれであってもよい。ただし、接合した部分の強度が１００ＭＰａ以上を示す強固な接合体とするためには、加熱雰囲気に応じて、下記の温度範囲となるようにして加熱する必要があり、この結果、本発明が目的とする強固な炭化ホウ素含有セラミックス接合体を安定して得ることができることを確認した。
【００２８】
具体的には、（１）真空条件下で加熱する場合には、少なくとも接合させる部分を６００℃〜１，２００℃の温度で加熱する。また、（２）不活性雰囲気下で加熱する場合には、少なくとも接合させる部分を６００℃〜１，５００℃の温度で加熱する。さらに、（３）大気中で加熱する場合には、少なくとも接合させる部分を６００℃以上８００℃よりも低い温度で加熱する。
【００２９】
上記した加熱温度は、加熱する雰囲気や、使用する接合材やセラミックス部材によっても異なるが、強度のより高い接合体が得られる最適範囲としては、下記のようである。真空条件下で加熱する場合は、８００〜１，１００℃、さらには９００〜１，１００℃の温度範囲で加熱することが好ましい。また、不活性雰囲気下で加熱する場合は、１，２００℃以上１，５００℃以下の温度範囲で加熱することが好ましい。本発明は、大気中での加熱によっても強固な接合体を得ることができるが、この場合には、炭化ホウ素が、顕著に酸化する現象が認められた８００℃よりも低ければよく、特に、６００℃以上７００℃以下の温度範囲で加熱することが好ましい。
【００３０】
また、加熱時間は、使用する接合材や、セラミックス部材の種類や、接合部分の大きさにもよるが、数時間、具体的には、１〜３時間程度とすればよい。その後、徐冷することで、接合層を介してセラミックス部材が一体化されてなり、その接合強度が１００ＭＰａ以上である本発明の炭化ホウ素含有セラミックス接合体を、容易に得ることができる。さらに、本発明の製造方法において、使用する材料や、加熱処理条件を選べば、２００ＭＰａ以上、或いは３００ＭＰａ以上、さらには４００ＭＰａ程度の、より接合強度の高い接合体を得ることができる。
【００３１】
上記した本発明の製造方法による接合処理の結果、形成される前記した接合層に存在するアルミニウムやアルミニウム化合物は、電子線マイクロアナライザー（ＥＰＭＡ：波長分散型分光器ＷＤＳ、エネルギー分散型分光器ＥＤＳ）による表面分析法や、透過型電子顕微鏡（ＴＥＭ）によるＥＤＳや電子線回折によって測定することができる。また、Ｘ線回折法（ＸＲＤ）により結晶構造を同定することにより、測定できる。本発明者らの検討によれば、アルミニウムと炭化ホウ素化合物が存在している接合層となる範囲は、介在させた接合材の厚みと、圧着等の保持方法にもよるが、その範囲は、条件に依存し、１〜３００μｍ程度となる。得られる接合体の接合強度と、この接合層となる範囲との関係については、より詳細な検討が待たれるが、より高い強度を達成するためには、接合層の厚みが、１０〜１００μｍ程度となるようにするとよい。
【実施例】
【００３２】
本発明の実施例及び比較例を挙げて本発明をさらに詳細に説明する。
［実施例１−１（接合材の厚みと強度の関係）］
接合後の接合体の少なくとも一辺の全長が４０ｍｍとなるようにするため、２０ｍｍ×２０ｍｍ×４．５ｍｍの板状の、９９％の高純度炭化ホウ素セラミックス部材を２枚１組として用意した。また、接合材として、アルミニウム含有量９９．８質量％の、５〜１，０００μｍまでの厚みの異なるアルミニウム箔を準備した。そして、上記２枚の炭化ホウ素含有セラミックス部材の接合部分に、それぞれ厚みの異なるアルミニウム箔を用い、アルミニウム箔が重なって厚みが不均一にならないように注意して配置させて挟み、カーボン冶具にて固定した。加熱条件を、真空条件下で、少なくとも接合させる部分を１，０００℃の温度にして、接合処理をそれぞれに行って接合体を得た。
【００３３】
また、上記と同様の炭化ホウ素セラミックス部材を用い、２枚のセラミックス部材の接合部分の接合面に、アルミニウムをブチルアルコール系の溶剤に分散させたペーストを、スクリーン印刷により、１０μｍの厚さとなるように塗布した。さらに、上記と同様の炭化ホウ素セラミックス部材を用い、２枚のセラミックス部材の接合部分の接合面に、真空中でアルミニウムを、６μｍの厚さとなるように蒸着した。これらをそれぞれ、上記と同様にしてカーボン冶具にて固定し、上記と同様の加熱条件で、接合処理を行って、２枚の炭化ホウ素含有セラミックス部材が接合した接合体を得た。
【００３４】
上記で得られた各接合体を加工して、ＪＩＳ  Ｒ１６０１（ファインセラミックスの曲げ強さ試験方法）に準じて、接合箇所が中央となるようにしてなる、厚み３ｍｍ、幅４ｍｍ、長さ４０ｍｍの試験片を、それぞれ作製した。そして、得られた試験片を用いて、ＪＩＳに準拠して抗折強度を測定し、結果を表１に示した。また、接合処理によって形成された接合部分について、上記の各試験片を側面から顕微鏡観察して、アルミニウム又はアルミニウム化合物が存在している範囲を接合層の厚みとして測定し、結果を表１にまとめて示した。
【００３５】
2012072044.tif 000003
【００３６】
［実施例１−２（接合層の状態）］
下記のようにして得た接合体の接合層を詳細に調べた。まず、代表として、炭化ホウ素焼結体を＃２００の砥石で研削し、５０×５０×１０ｍｍのプレートを２枚１組として用意した。また、アルミニウム含有量９９．８質量％の、１００μｍの厚みアルミニウム箔を準備した。そして、上記２枚の炭化ホウ素含有セラミックス部材の接合部分に、上記アルミニウム箔を重ならないように注意して配置させて挟み、カーボン冶具にて固定した。接合する際の条件を、真空条件下、接合させる部分を１０００℃の温度にして接合体を得た。そして、得られた試料を切断し、研磨を行い、ＳＥＭを使って、接合体の接合層の微細構造を観察した。そして、図２−１〜図２−３に、得られたＳＥＭ写真を示す図を示した。
【００３７】
この結果、図２−１〜図２−３に示したように、被接合体である炭化ホウ素焼結体の接合面には１μｍ（１，０００ｎｍ）以下の幅の無数の亀裂や気孔、アスペクト比が５以上と大きい亀裂が存在していた。さらに、これらの亀裂の内部先端の極めて細い部分にまでアルミニウムが浸透して接合層が形成されていることを確認した。図２−１〜図２−３の各図について、亀裂の長さと幅を実測し表２に示した。また、そのアスペクト比を算出し、合わせて表２に示した。
【００３８】
2012072044.tif 000004
【００３９】
これらの事実から、炭化ホウ素焼結体において、上記した方法で従来にない強固な接合が達成された理由は、下記のようであると考えられる。まず、アルミニウムと炭化ホウ素が融合し、強固に接合する。さらに、炭化ホウ素焼結体自体、破壊靭性値が２〜３ＭＰａ・ｍ1/2と小さく、加工時には表面に無数のヘアークラックが生じることは不可避である。一方、上記の接合方法では、このような接合部分に浸透性の高いアルミニウムを介在させている。これらのことは、接合時に、炭化ホウ素焼結体の接合面に生じる無数のナノレベルの亀裂内にアルミニウムが入り込み、このことによって、図２−１〜図２−３に示したように、アルミニウムが、極めて細いヘアークラックを埋めつつ強固な結合が生じさせ（アンカー効果）、この結果、接合部分に、従来なかった高い強度が発現したものと推定される。すなわち、本発明では、本来、強度低下を招く欠陥となると考えられる加工時に炭化ホウ素焼結体表面に生じる亀裂を、接合部分に浸透性の高いアルミニウムを介在させることで接合に利用し、上記したアンカー効果によって極めて強固な接合を達成している。
【００４０】
また、ＥＰＭＡ及びＸＲＤを使って接合層の分析を行った。この結果、接合層には、主に金属アルミニウムが存在しているが、その他に、炭化ホウ化アルミニウム(Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4、ＡｌＢ24Ｃ4）、ホウ化アルミニウム（ＡｌＢ2、ＡｌＢ10、ＡｌＢ12）が存在した状態となっていることを確認した。
【００４１】
（比較例１）
実施例１で使用したと同様のセラミックス部材を複数用意し、また、接合材として、２００μｍの厚みのシリコンと、１００μｍの厚みのオキシナイトライドガラス（酸窒化ガラス）を用意した。そして、２枚のセラミックス部材と、それぞれの接合材を用いて、窒素雰囲気下、表３に示した各温度条件で２時間加熱して各接合体を作製した。しかし、窒素雰囲気下、１，５００℃以上の高温で処理したにもかかわらず、いずれの場合も接合しなかった。比較例の接合体の作成条件を表３にまとめて示した。
【００４２】
2012072044.tif 000005
【００４３】
（評価結果）
表３に示したように、炭化ホウ素セラミックス部材を、シリコンやオキシナイトライドガラスを接合材として接合させた比較例１のものでは、部材同士を接合することができなかった。これに対し、１，０００μｍの厚みまでのアルミニウム箔を接合材として接合させた実施例１では、アルミニウムの融点以上の温度である１，０００℃の加熱で、いずれの厚みの接合材を用いた場合においても、ほぼ母材である炭化ホウ素セラミックスと同等な高い抗折強度を示す接合体を得ることができた。さらに、アルミニウムを、ペースト塗膜や、蒸着によって接合面に介在させた場合においても、高い接合強度を示す接合体が得られることを確認した。
【００４４】
（実施例２、比較例２）
実施例１と同一形状及び同一の種類の炭化ホウ素セラミックス部材と、アルミニウム含有量９９．８質量％の１０μｍの厚みのアルミニウム箔とを用い、加熱温度を、５００〜１，２００℃の温度範囲で段階的に変えて接合処理を行った。この際の他の条件は、真空条件下、カーボン冶具にて、５ｋｇ／ｃｍ2程度の値で圧着させて、２時間加熱することで一定とした。得られた接合体について、実施例１と同様にして接合層の厚みと強度を測定した。得られた結果と、加熱条件とを表４に示した。
【００４５】
2012072044.tif 000006
【００４６】
（評価結果）
表４に示したように、真空中、５００℃の条件で処理した比較例２−２では接合しなかったのに対して、実施例２−１〜２−６に示したように、６００〜１，１００℃までの温度範囲ではいずれも高い接合強度を示す接合体が得られた。しかし、１，２００℃の条件で処理した比較例２−１では、アルミニウムが蒸発し、接合していなかった。
【００４７】
（実施例３、比較例３）
実施例１と同一形状及び同一の種類の炭化ホウ素セラミックス部材と、アルミニウム含有量９９．８質量％の１０μｍの厚みのアルミニウム箔とを用い、不活性ガス雰囲気下、加熱温度を１，２００〜１，６００℃の温度範囲で段階的に変えて接合処理を行った。この際の他の条件は、カーボン冶具にて、５ｋｇｆ／ｃｍ2程度の値で圧着させて、２時間加熱することで一定とした。得られた接合体について、実施例１と同様にして接合層の厚みと強度を測定した。得られた結果と、加熱条件とを表５に示した。
【００４８】
2012072044.tif 000007
【００４９】
（実施例４、比較例４）
実施例１と同一形状及び同一の種類の炭化ホウ素セラミックス部材と、アルミニウム含有量９９．８質量％の１０μｍの厚みのアルミニウム箔とを用い、大気中で接合処理を行い、接合可能であるか否かを調べた。得られた接合体について、実施例１と同様にして接合層の厚みと強度を測定した。得られた結果と、加熱条件とを表６に示した。
【００５０】
2012072044.tif 000008
【００５１】
（評価結果）
表６に示したように、大気中では、７００℃で処理した場合には、高い抗折強度を示す接合体が得られたのに対して、８００℃で処理した場合は、炭化ホウ素が酸化し、表面に発泡が見られ、接合していなかった。さらに、表５に示したように、不活性ガス雰囲気下では、１，２００℃以上の高温での接合で、アルゴン、窒素いずれの雰囲気下においても、１，５００℃まで接合し、高い抗折強度を示す接合体が得られることを確認した。これに対し、より高温の１，６００℃では、炭化ホウ素の溶融が見られ、接合していなかった。
【００５２】
（実施例５）
実施例１〜４で用いた炭化ホウ素セラミックス部材を用い、実施例１で用いた９９．８質量％のアルミニウム箔に変えて、アルミニウム以外の成分を１０％以下で含む１０μｍの厚みのアルミニウムを主成分とする箔をそれぞれに用いて、１，０００℃、真空中で２時間接合を行い、各接合体を得た。そして、得られた各接合体について、実施例１と同様にして、接合層の厚みと、抗折強度を測定し、結果を表７に示した。この結果、接合材のアルミニウム材料中に共存する成分によって抗折強度に若干の差異が認められたものの、いずれも１００ＭＰａ以上の値を示し、接合強度の高い接合体が得られることを確認した。
【００５３】
2012072044.tif 000009
【００５４】
（実施例６）
実施例１〜４で用いた炭化ホウ素セラミックス部材に代えて、炭化ホウ素の含有量の異なる炭化ホウ素セラミックス部材をそれぞれ用意した。アルミニウム含有量９９．８質量％の１０μｍの厚みのアルミニウム箔を用いて、１，０００℃、真空中で２時間接合を行い、各接合体を得た。そして、得られた各接合体について、実施例１と同様にして、接合層の厚みと、抗折強度を測定し、結果を表８に示した。この結果、実施例６−１の炭化ホウ素が２質量％で炭化ケイ素を主成分とする部材同士を接合してなる接合体は、母材の強度が炭化ホウ素セラミックスより相対的に高いことから、４１０ＭＰａと高い抗折強度を示した。さらに、炭化ホウ素の含有量にかかわらず、いずれも接合可能であり、高い抗折強度を示す接合体が得られることを確認した。実施例６−６の接合体において、接合層とその近傍の母材の局所的な分析を行ったところ、接合層は、微量のアルミニウムとともにホウ化アルミニウムが認められた。また、近傍付近では母材成分である炭化ホウ素とともに、アルミニウムと炭化ホウ素の化合物（Ａｌ3ＢＣ）が認められた。
【００５５】
2012072044.tif 000010
【産業上の利用可能性】
【００５６】
本発明の活用例としては、硬度や軽量性において極めて優れた特性を示す炭化ホウ素含有セラミックスにおいて、小型部材を接合して大型の接合体が安価に提供できる。このため、有用な工業部材である炭化ホウ素セラミックスの利用拡大が図れ、これまで、大型部材への応用が期待されていたが、歩留まり等が低いが故に使用されなかった種々の用途への適用が可能になる。また、本発明によれば複数の小型部材を組合せることによって、無垢材と同等の性質を示す大型部材を提供することが可能であることから、製造プロセスにおいてトータルでの省エネ効果を生みだし、コストと大幅なグリーンガス削減との相乗効果等も期待できる。
【符号の説明】
【００５７】
１  炭化ホウ素含有セラミックス部材
２  アルミニウム又はアルミニウム化合物
３  アルミニウム化合物
【図１】
2012072044.tif 000011
【図２−１】
2012072044.tif 000012
【図２−２】
2012072044.tif 000013
【図２−３】
2012072044.tif 000014
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
炭化ホウ素を２質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上であることを特徴とする炭化ホウ素含有セラミックス接合体。
【請求項２】
前記各セラミックス部材が、炭化ホウ素を６０質量％以上含有してなる請求項１に記載の炭化ホウ素含有セラミックス接合体。
【請求項３】
前記接合層において、各セラミックス部材の表面に亀裂或いは気孔が存在し、これらの内部まで前記接合材が浸透しており、そのアンカー効果によってセラミックス部材同士が強固に一体化されている請求項１又は２に記載の炭化ホウ素含有セラミックス接合体。
【請求項４】
前記亀裂或いは気孔の幅が１μｍ以下である請求項３に記載の炭化ホウ素含有セラミックス接合体。
【請求項５】
前記亀裂或いは気孔のアスペクト比が５以上である請求項３又は４に記載の炭化ホウ素含有セラミックス接合体。
【請求項６】
前記接合層の厚みが１〜１，０００μｍであり、かつ、該接合層は、アルミニウムと炭化ホウ素とが混在している状態を有する請求項１〜５のいずれか１項に記載の炭化ホウ素含有セラミックス接合体。
【請求項７】
前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウム、のいずれかが存在する請求項６に記載の炭化ホウ素含有セラミックス接合体。
【請求項８】
前記接合層の厚みが、１〜１００μｍである請求項６に記載の炭化ホウ素含有セラミックス接合体。
【請求項９】
請求項１〜８のいずれか１項に記載の炭化ホウ素含有セラミックス接合体の製造方法であって、それぞれが炭化ホウ素を２質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、真空条件下で、少なくとも接合させる部分を６００℃以上１，２００℃よりも低い温度で加熱することを特徴とする炭化ホウ素含有セラミックス接合体の製造方法。
【請求項１０】
請求項１〜８のいずれか１項に記載の炭化ホウ素含有セラミックス接合体の製造方法であって、それぞれが炭化ホウ素を２質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、不活性雰囲気中、少なくとも接合させる部分を６００℃以上１，５００℃以下の温度で加熱することを特徴とする炭化ホウ素含有セラミックス接合体の製造方法。
【請求項１１】
請求項１〜８のいずれか１項に記載の炭化ホウ素含有セラミックス接合体の製造方法であって、それぞれが炭化ホウ素を２質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、大気中で、少なくとも接合させる部分を６００℃以上８００℃よりも低い温度で加熱することを特徴とする炭化ホウ素含有セラミックス接合体の製造方法。
【請求項１２】
前記接合材が、純アルミニウムに、銅、マンガン、マグネシウム、ケイ素および亜鉛から選ばれる少なくともいずれかを含んでなるアルミニウム合金である請求項９〜１１のいずれか１項に記載の炭化ホウ素含有セラミックス接合体の製造方法。
【手続補正２】
【補正対象書類名】明細書
【補正対象項目名】００１２
【補正方法】変更
【補正の内容】
【００１２】
上記の目的は、下記の本発明によって達成される。すなわち、本発明は、炭化ホウ素を２質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上であることを特徴とする炭化ホウ素含有セラミックス接合体を提供する。
【手続補正３】
【補正対象書類名】明細書
【補正対象項目名】００１３
【補正方法】変更
【補正の内容】
【００１３】
上記炭化ホウ素含有セラミックス接合体の好ましい形態としては、下記のものが挙げられる。前記各セラミックス部材が、炭化ホウ素を６０質量％以上含有してなること。前記接合層において、各セラミックス部材の表面に亀裂或いは気孔が存在し、これらの内部まで前記接合材が浸透しており、そのアンカー効果によってセラミックス部材同士が強固に一体化されていること。前記亀裂或いは気孔の幅が１μｍ以下であること。前記亀裂或いは気孔のアスペクト比が５以上であること。前記接合層の厚みが１〜１，０００μｍであり、かつ、該接合層が、アルミニウムと炭化ホウ素とが混在している状態を有すること。前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウムの、いずれかが存在する状態であること。前記接合層の厚みが、１〜１００μｍであること。
【手続補正４】
【補正対象書類名】明細書
【補正対象項目名】００１４
【補正方法】変更
【補正の内容】
【００１４】
上記の別の実施形態は、上記の炭化ホウ素含有セラミックス接合体の製造方法を提供するが、その加熱雰囲気によって、強度に優れる炭化ホウ素含有セラミックス接合体が得られる加熱温度の範囲が異なる。これらの条件として、下記（１）〜（３）の３つの形態が挙げられる。
それぞれが炭化ホウ素を２質量％以上含有してなるセラミックス部材同士を接合させる際に、その接合部分に、アルミニウムを主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、
（１）真空条件下で、少なくとも接合させる部分を６００℃以上１，２００℃よりも低い温度で加熱するか、
（２）不活性雰囲気中、少なくとも接合させる部分を６００℃以上１，５００℃以下の温度で加熱するか、
（３）大気中で、少なくとも接合させる部分を６００℃以上８００℃よりも低い温度で加熱すること
を特徴とする炭化ホウ素含有セラミックス接合体の製造方法。
【手続補正５】
【補正対象書類名】明細書
【補正対象項目名】００１５
【補正方法】変更
【補正の内容】
【００１５】
なお、上記において、「アルミニウムを主成分とする」とは、例えば、９０質量％以上のアルミニウムを含んでなるものを意味する。したがって、上記接合材としては、純アルミニウム、或いは、純アルミニウムに、銅、マンガン、マグネシウム、ケイ素および亜鉛から選ばれる少なくともいずれかを含むアルミニウム合金が挙げられる。
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
炭化ホウ素を６０質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上であることを特徴とする炭化ホウ素含有セラミックス接合体。
【請求項２】
前記接合層において、各セラミックス部材の表面に亀裂或いは気孔が存在し、これらの内部まで前記接合材が浸透しており、そのアンカー効果によってセラミックス部材同士が強固に一体化されている請求項１に記載の炭化ホウ素含有セラミックス接合体。
【請求項３】
前記亀裂或いは気孔の幅が１μｍ以下である請求項２に記載の炭化ホウ素含有セラミックス接合体。
【請求項４】
前記亀裂或いは気孔のアスペクト比が５以上である請求項２又は３に記載の炭化ホウ素含有セラミックス接合体。
【請求項５】
前記接合層の厚みが１〜１，０００μｍであり、かつ、該接合層は、アルミニウムと炭化ホウ素とが混在している状態を有する請求項１〜４のいずれか１項に記載の炭化ホウ素含有セラミックス接合体。
【請求項６】
前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウム、のいずれかが存在する請求項５に記載の炭化ホウ素含有セラミックス接合体。
【請求項７】
前記接合層の厚みが、１〜１００μｍである請求項５又は６に記載の炭化ホウ素含有セラミックス接合体。
【請求項８】
炭化ホウ素を２質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上である炭化ホウ素含有セラミックス接合体の製造方法であって、それぞれが炭化ホウ素を２質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、真空条件下で、少なくとも接合させる部分を６００℃以上１，２００℃よりも低い温度で加熱することを特徴とする炭化ホウ素含有セラミックス接合体の製造方法。
【請求項９】
請求項１〜７のいずれか１項に記載の炭化ホウ素含有セラミックス接合体の製造方法であって、それぞれが炭化ホウ素を６０質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、不活性雰囲気中、少なくとも接合させる部分を６００℃以上１，５００℃以下の温度で加熱することを特徴とする炭化ホウ素含有セラミックス接合体の製造方法。
【請求項１０】
炭化ホウ素を２質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上である炭化ホウ素含有セラミックス接合体の製造方法であって、それぞれが炭化ホウ素を２質量％以上含有してなるセラミックス部材同士を接合させる際に、その接合部分に、アルミニウム或いはアルミニウム化合物を主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、大気中で、少なくとも接合させる部分を６００℃以上８００℃よりも低い温度で加熱することを特徴とする炭化ホウ素含有セラミックス接合体の製造方法。
【請求項１１】
前記接合材が、純アルミニウムに、銅、マンガン、マグネシウム、ケイ素および亜鉛から選ばれる少なくともいずれかを含んでなるアルミニウム合金である請求項８〜１０のいずれか１項に記載の炭化ホウ素含有セラミックス接合体の製造方法。
【手続補正２】
【補正対象書類名】明細書
【補正対象項目名】００１２
【補正方法】変更
【補正の内容】
【００１２】
上記の目的は、下記の本発明によって達成される。すなわち、本発明は、炭化ホウ素を６０質量％以上含有してなる各セラミックス部材同士が、金属アルミニウム或いはアルミニウム化合物から選ばれるいずれかの接合材（但し、ケイ素のオキシナイトライトガラスを含む場合を除く）で接合された接合層を介して一体化されてなり、かつ、接合した部分の強度が１００ＭＰａ以上であることを特徴とする炭化ホウ素含有セラミックス接合体を提供する。
【手続補正３】
【補正対象書類名】明細書
【補正対象項目名】００１３
【補正方法】変更
【補正の内容】
【００１３】
上記炭化ホウ素含有セラミックス接合体の好ましい形態としては、下記のものが挙げられる。前記接合層において、各セラミックス部材の表面に亀裂或いは気孔が存在し、これらの内部まで前記接合材が浸透しており、そのアンカー効果によってセラミックス部材同士が強固に一体化されていること。前記亀裂或いは気孔の幅が１μｍ以下であること。前記亀裂或いは気孔のアスペクト比が５以上であること。前記接合層の厚みが１〜１，０００μｍであり、かつ、該接合層が、アルミニウムと炭化ホウ素とが混在している状態を有すること。前記接合層中に、金属アルミニウム、Ａｌ3ＢＣ、Ａｌ3Ｂ48Ｃ2、ＡｌＢ12Ｃ2、Ａｌ8Ｂ4Ｃ7、Ａｌ2Ｂ51Ｃ8、ＡｌＢ40Ｃ4又はＡｌＢ24Ｃ4で示されるいずれかの炭化ホウ化アルミニウム、ＡｌＢ2、ＡｌＢ10又はＡｌＢ12で示されるいずれかのホウ化アルミニウムの、いずれかが存在する状態であること。前記接合層の厚みが、１〜１００μｍであること。
【手続補正４】
【補正対象書類名】明細書
【補正対象項目名】００１４
【補正方法】変更
【補正の内容】
【００１４】
上記の別の実施形態は、上記の炭化ホウ素含有セラミックス接合体の製造方法を提供するが、その加熱雰囲気によって、強度に優れる炭化ホウ素含有セラミックス接合体が得られる加熱温度の範囲が異なる。これらの条件として、下記（１）〜（３）の３つの形態が挙げられる。
それぞれが炭化ホウ素を２質量％以上、条件によっては６０質量％以上含有してなるセラミックス部材同士を接合させる際に、その接合部分に、アルミニウムを主成分とする（但し、ケイ素のオキシナイトライトガラスを含む場合を除く）、箔、ペースト及び蒸着層から選ばれるいずれかを接合材として、その厚みが１，０００μｍ以下となる範囲で介在させ、この状態で保持して上記セラミックス部材同士を、
（１）真空条件下で、少なくとも接合させる部分を６００℃以上１，２００℃よりも低い温度で加熱するか、
（２）不活性雰囲気中、少なくとも接合させる部分を６００℃以上１，５００℃以下の温度で加熱するか、
（３）大気中で、少なくとも接合させる部分を６００℃以上８００℃よりも低い温度で加熱すること
を特徴とする炭化ホウ素含有セラミックス接合体の製造方法。